(57)【要約】【課題】ポリカーボネート樹脂を材料とするプラスチックレンズ基材の一方の光学面のみを染色することで高濃度に染色することができ、さらに再現性が良好な染色プラスチックレンズの製造方法を提供する。【解決手段】水を溶媒として、分散染料及びノニオン性界面活性剤を含む染色液を用い、  ポリカーボネート樹脂を材料とするプラスチックレンズ基材の一方の被染色面に上記染色液を塗布する塗布工程、  上記プラスチックレンズ基材の染色液塗布面を乾燥させる乾燥工程、  上記染色液塗布面上の染料をプラスチックレンズ基材に浸透させる浸透工程、を順次含む染色プラスチックレンズの製造方法である。【選択図】なし【特許請求の範囲】
【請求項１】
水を溶媒として、分散染料及びノニオン性界面活性剤を含む染色液を用い、
ポリカーボネート樹脂を材料とするプラスチックレンズ基材の一方の被染色面に上記染色液を塗布する塗布工程、
上記プラスチックレンズ基材の染色液塗布面を乾燥させる乾燥工程、
上記染色液塗布面上の染料をプラスチックレンズ基材に浸透させる浸透工程、
を順次含む染色プラスチックレンズの製造方法。
【請求項２】
前記ノニオン性界面活性剤の疎水性基が、直鎖のアルキル基である、請求項１に記載の染色プラスチックレンズの製造方法。
【請求項３】
前記ノニオン性界面活性剤の親水性基が、ポリオキシアルキレン構造である、請求項１又は２に記載の染色プラスチックレンズの製造方法。
【請求項４】
前記ノニオン性界面活性剤を２種以上用い、かつ該２種以上のノニオン性界面活性剤を混合した混合物のＨＬＢ値が１０〜１６である、請求項１〜３のいずれかに記載の染色プラスチックレンズの製造方法。
【請求項５】
ポリカーボネート樹脂を材料とするプラスチックレンズ基材の一方の光学面のみが染色され、かつ染色濃度が５０％以上である、染色プラスチックレンズ。
【発明の詳細な説明】
【技術分野】
【０００１】
本発明は、ポリカーボネート樹脂を材料とするプラスチックレンズ基材の一方の光学面のみが染色された、高濃度を有する染色プラスチックレンズの製造方法及び染色プラスチックレンズに関する。
【背景技術】
【０００２】
ポリカーボネート樹脂は、耐衝撃性及び透明性等に優れることから、プラスチックレンズの材料として使用されている。
しかしながら、ポリカーボネート樹脂は、疎水性が強く、通常プラスチックレンズの染色に使用される、水を溶媒とする染色液では染色しにくく、特に高濃度染色は困難である。
そこで、ポリカーボネート樹脂を材料とするプラスチックレンズを染色する方法として、例えば、溶媒として有機溶剤を含有させた染色液を使用する方法（例えば、特許文献１）、染色液に特定の可塑剤及び均染剤等の染着促進剤を含有させる方法（例えば、特許文献２）、ポリカーボネート樹脂の原料としてビスフェノールＭを使用する方法（例えば、特許文献３）、プラスチックレンズを直接染色する代わりにプラスチックレンズの表面に染色可能なハードコート層を設ける方法（例えば、特許文献４）等が提案されている。
【先行技術文献】
【特許文献】
【０００３】
【特許文献１】特開平８−１０４７５９号公報
【特許文献２】特表２００５−５２１８０４号公報
【特許文献３】特開２０００−２１９７５５号公報
【特許文献４】特開２００８−７６９６５号公報
【発明の概要】
【発明が解決しようとする課題】
【０００４】
一方、ポリカーボネート樹脂は耐溶剤性がよいとはいい難い性質を示す。そのため、溶剤を含んだ染色液を使用してポリカーボネート樹脂を材料とするプラスチックレンズを染色した場合、該レンズ表面が劣化して透明性が損なわれるおそれがある。また、特殊な二価フェノールを原料としたポリカーボネート樹脂を材料とするプラスチックレンズは入手が困難であり、汎用されている２，２−ビス（４−ヒドロキシフェニル）プロパン〔即ちビスフェノールＡ〕を原料としたポリカーボネート樹脂を材料としたものを染色することが望まれている。また、プラスチックレンズ表面に設けたハードコート層を染色する方法では、ハードコート層に多量の染料を含有させることが難しいため高濃度の染色が困難であり、また多量の染料を含有させるためにハードコート層を厚くした場合には、ハードコート層にクラックが入りやすくなる等の問題もある。
また、上記ポリカーボネート樹脂を材料とするプラスチックレンズを染色する方法は、いずれも浸漬染色方法である。浸漬染色方法では、通常、高濃度染色とするために染色浴の温度を高くし、かつ長時間浸漬させる必要があるが、上記浸漬染色方法では十分満足できる高濃度にまで至っていない。さらに色ムラが生じやすいといった問題がある。
【０００５】
そこで本発明は、ポリカーボネート樹脂を材料とするプラスチックレンズ基材の一方の光学面のみを染色することで高濃度に染色することができ、さらに再現性が良好な染色プラスチックレンズの製造方法及び染色プラスチックレンズを提供することを課題とするものである。
【課題を解決するための手段】
【０００６】
本発明者は、鋭意検討を進めた結果、水を溶媒として、分散染料及びノニオン性界面活性剤を含む染色液を用い、プラスチックレンズ基材の一方の面に該染色液を塗布し、これに乾燥工程及び浸透工程を施す製造方法によって本発明を完成した。
すなわち、本発明は、以下の染色プラスチックレンズの製造方法及び染色プラスチックレンズに関する。
【０００７】
（１）水を溶媒として、分散染料及びノニオン性界面活性剤を含む染色液を用い、
ポリカーボネート樹脂を材料とするプラスチックレンズ基材の一方の被染色面に上記染色液を塗布する塗布工程、
上記プラスチックレンズ基材の染色液塗布面を乾燥させる乾燥工程、
上記染色液塗布面上の染料をプラスチックレンズ基材に浸透させる浸透工程、
を順次含む染色プラスチックレンズの製造方法。
（２）前記ノニオン性界面活性剤の疎水性基が、直鎖のアルキル基である、前記（１）に記載の染色プラスチックレンズの製造方法。
（３）前記ノニオン性界面活性剤の親水性基が、ポリオキシアルキレン構造である、前記（１）又は（２）に記載の染色プラスチックレンズの製造方法。
（４）前記ノニオン性界面活性剤を２種以上用い、かつ該２種以上のノニオン性界面活性剤を混合した混合物のＨＬＢ値が１０〜１６である、前記（１）〜（３）のいずれかに記載の染色プラスチックレンズの製造方法。
（５）ポリカーボネート樹脂を材料とするプラスチックレンズ基材の一方の光学面のみが染色され、かつ染色濃度が５０％以上である、染色プラスチックレンズ。
【発明の効果】
【０００８】
本発明は、ポリカーボネート樹脂を材料とするプラスチックレンズ基材の一方の光学面のみを染色するだけで、高濃度に染色された染色プラスチックレンズを製造することができ、さらに再現性が良好である染色プラスチックレンズの製造方法を提供することができる。
また、本発明は、材料がポリカーボネート樹脂であって、一方の光学面のみの染色であっても、高濃度に染色された染色プラスチックレンズを提供することができる。
【図面の簡単な説明】
【０００９】
【図１】実施例における再現性評価結果を表す、染色液の保存日数に対するプラスチックレンズの染色濃度のグラフである。
【発明を実施するための形態】
【００１０】
［染色液］
本発明の染色プラスチックレンズの製造方法において用いられる染色液は、以下に説明する分散染料、ノニオン性界面活性剤、さらに必要に応じこれら以外の材料を含有し、水を溶媒として上記材料を混合、攪拌することにより調製することができる。
【００１１】
（分散染料）
本発明の染色プラスチックレンズの製造方法において用いられる染色液は、分散染料を含有する。分散染料としては、従来からプラスチックレンズの染色に用いられている分散染料の中から適宜選択すればよい。特に分散染料は、熱によって劣化等の温度依存性が小さく、ポリカーボネート樹脂を材料とするプラスチックレンズ基材の表面を変質させないものが好ましい。また、分散染料は、１種を単独で用いてもよく、２種以上を組み合わせて用いてもよい。
【００１２】
本発明において好適な分散染料の市販品として、例えば、Sumikaron Blue E-PRD(EA) （住友化学株式会社製）、Sumikaron Yellow E-PRD (EA) （住友化学株式会社製）、Sumikaron Red E-PRD (EA) （住友化学株式会社製）、Sumikaron Blue SE-PRD (A) （住友化学株式会社製）、Sumikaron Yellow SE-PRD (A) （住友化学株式会社製）、Sumikaron Red SE-PRD (A) （住友化学株式会社製）、Kiwalon Blue ESP (紀和化学工業株式会社製）、Kiwalon Red ESP (紀和化学工業株式会社製）、Kiwalon Yellow ESP eco (紀和化学工業株式会社製）、Kiwalon Blue KN-SE200 (紀和化学工業株式会社製）、Kiwalon Yellow KN-SE200 (紀和化学工業株式会社製）、Kiwalon Red KN-SE200 (紀和化学工業株式会社製）、Dianix Blue AC-E （ダイスタージャパン株式会社製）、FSP-Blue AUL-S （双葉産業株式会社製）、FSP-Red BL （双葉産業株式会社製）、FSP-Yellow P-E （双葉産業株式会社製）、Disperse Yellow FD-SL （双葉産業株式会社製）、Disperse Blue FD-SL （双葉産業株式会社製）、Disperse Red FD-SL （双葉産業株式会社製）、Disperse Red 802 （双葉産業株式会社製）、Kayalon Microester Blue C-LS conc （日本化薬株式会社製）、Kayalon Microester Blue AQ-LE （日本化薬株式会社製）、Kayalon Microester Yellow AQ-LE （日本化薬株式会社製）、Kayalon Microester Yellow C-LS （日本化薬株式会社製）、Kayalon Microester Yellow E-3GL （日本化薬株式会社製）、Kayalon Microester Blue DX-LS conc （日本化薬株式会社製）、Kayalon Microester Red C-LS conc （日本化薬株式会社製）、Kayalon Ｍicroester Red DX-LS （日本化薬株式会社製）等が挙げられる。
【００１３】
上記染色液中における分散染料の含有量は、好ましくは５〜２５質量％であり、より好ましくは１０〜２０質量％であり、染色濃度７０％以上にする場合には好ましくは１５〜２０質量％である。
分散染料の含有量が５質量％以上であれば、プラスチックレンズ基材を再現性よく染色することができ、かつ高濃度とすることができる。また、分散染料の含有量が２５質量％以下であれば、後述する浸透工程において加熱処理を行う場合、加熱温度による色調の変化が抑えられる。また、分散染料の含有量が２５質量％を超えても該含有量の増加に起因する効果は得られない。
上記含有量の範囲において、分散染料の色及び所望する染色濃度に応じ、上記含有量を適宜特定することが好ましい。
【００１４】
（ノニオン性界面活性剤）
本発明の染色プラスチックレンズの製造方法において用いられる染色液は、ノニオン性界面活性剤を含有する。染色液がノニオン性界面活性剤を含有しない場合、上記分散染料の分散性が悪くなり、また染色液に適度な粘度を付与することができず、高濃度のプラスチックレンズとすることができない。
【００１５】
また、ノニオン性界面活性剤の疎水性基が、直鎖のアルキル基であることが好ましい。ノニオン性界面活性剤の疎水性基が直鎖のアルキル基であると、水を溶媒とする染色液にノニオン性界面活性剤が分散し易くなり、また染料がプラスチックレンズ基材に浸透し易くなり、高濃度のプラスチックレンズとすることができる。
また、ノニオン性界面活性剤の親水基が、ポリオキシアルキレン構造であることが好ましい。
【００１６】
ノニオン性界面活性剤は、水を溶媒とする染色液にノニオン性界面活性剤が分散し易い観点から、より好ましくはポリオキシアルキレンアルキルエーテルであり、さらに好ましくはアルキル基が直鎖のポリオキシエチレンアルキルエーテルであり、特に好ましくは炭素数１０〜１４である直鎖アルコールのエチレンオキサイド付加体である。
【００１７】
ノニオン性界面活性剤は１種単独で用いてもよいが、２種以上を用いることが好ましい。染色液に含有されるノニオン性界面活性剤が２種以上である場合、染色液の保存安定性がさらに向上し、プラスチックレンズの染色濃度の再現性が顕著となる。さらに、好適な粘度を有する染色液に調製し易くなり、高濃度のプラスチックレンズを得るうえで有利である。
【００１８】
また、ノニオン性界面活性剤のＨＬＢ値（親水親油バランス値）は１種単独の場合、又は２種以上を用い混合物とする場合、共にそれぞれ１０以上であることが好ましく、より好ましくは１０〜１６であり、さらに好ましくは１１〜１５である。ＨＬＢ値が１０以上であれば界面活性剤自体が水に溶け易くなることから、結果として染色液中での分散染料の分散性及びプラスチックレンズ基材の染色性が良好となり、１６以下であれば界面活性剤の水に対する溶解に時間がかからないため製造に適する。
【００１９】
また、２種以上のノニオン性界面活性剤を混合して混合物とする場合、混合物のＨＬＢ値が上記範囲であれば個々のノニオン性界面活性剤のＨＬＢ値について制限はないが、混合する個々のノニオン性界面活性剤のＨＬＢ値は、好ましくは１０〜１６であり、より好ましくは１１〜１５である。
特に、プラスチックレンズ基材の表面を変質することなく透明性及び高濃度を達成でき、かつ再現性により優れる点から、ＨＬＢ値が１０〜１２であるノニオン性界面活性剤の１種以上と、ＨＬＢ値が１３〜１６であるノニオン性界面活性剤の１種以上とを併用することが好ましい。
【００２０】
上記染色液中におけるノニオン性界面活性剤の含有量は、好ましくは１０〜２０質量％であり、より好ましくは１１〜１６質量％である。
ノニオン性界面活性剤の含有量が１０質量％以上であれば、染色液中での分散染料の分散性に優れ、染色液に適度な粘度を付与することができ、高濃度のプラスチックレンズとすることができる。また、ノニオン性界面活性剤の含有量が２０質量％以下であれば、高濃度のプラスチックレンズとすることができる。
【００２１】
（溶媒）
上記染色液に用いる溶媒は、水である。
本発明で用いるプラスチックレンズ基材は、ポリカーボネート樹脂を材料とするものであり、通常ポリカーボネート樹脂は耐溶剤性が低いという性質を示す。染色液に用いる溶媒が水であればプラスチックレンズ基材の表面を劣化せず、プラスチックレンズの透明性を損なう等のおそれがない。
【００２２】
上記染色液中における水の含有量は、染色液が含有し得る各材料の含有量とのバランスから適宜決定すればよいが、染色液の粘性、プラスチック基材への塗布のし易さ等の観点から、好ましくは３０〜７３質量％であり、より好ましくは４０〜６５質量％である。
【００２３】
（アニオン性界面活性剤）
本発明の染色プラスチックレンズの製造方法において用いられる染色液は、アニオン性界面活性剤を含有することが好ましい。染色液がアニオン性界面活性剤を含有することにより、より高濃度のプラスチックレンズとすることができ、また染色液中における上記分散染料の分散性及び再現性がさらに向上する。
【００２４】
アニオン性界面活性剤は、公知のものを用いることができる。アニオン性界面活性剤として、例えば、カルボン酸塩、アルファオレフィンスルホン酸塩、アルキルベンゼンスルホン酸、アルキルベンゼンスルホン酸塩、アルキル硫酸エステル塩、アルキルエーテル硫酸エステル塩、スルホコハク酸塩、ベータナフタレンスルホン酸、ホルマリン縮合物のナトリウム塩、特殊芳香族スルホン酸ホルマリン縮合物のナトリウム塩等が挙げられる。
アニオン性界面活性剤は１種を単独で用いてもよく、２種以上を組み合わせて用いてもよい。
【００２５】
上記染色液中におけるアニオン性界面活性剤の含有量は、好ましくは１.５〜９質量％であり、より好ましくは３〜８.５質量％であり、さらに好ましくは４〜８質量％である。
アニオン性界面活性剤の含有量が１.５質量％以上であれば、高濃度のプラスチックレンズとすることができ、また染色液中における分散染料の分散性が良好となる。また、アニオン性界面活性剤の含有量は、９質量％を超えても該含有量の増加に起因する効果は得られず、１.５〜９質量％の範囲であれば染色濃度が十分高いプラスチックレンズとすることができる。
また、アニオン性界面活性剤の含有量は、分散染料の含有量に対して、０．５〜１．５質量倍であることが好ましい。
【００２６】
（表面調整剤）
本発明の染色プラスチックレンズの製造方法において用いられる染色液は、表面調整剤を含有することが好ましい。表面調整剤を含有することでプラスチックレンズ基材に染色液をムラなく均一に塗布することができる。特に、プラスチックレンズ基材に染色液を塗布する方法としてスピンコート法を選択した場合、染色液に表面調整剤を含有させることで染色液をムラなく均一に塗布できる上記効果が際立って発揮される。
表面調整剤としては、従来からプラスチックレンズの染色に用いられている表面調整剤の中から適宜選択すればよく、例えば、フッ素系表面調整剤、シリコーン系表面調整剤、アクリル系表面調整剤、アセチレングリコール系表面調整剤等が挙げられる。
【００２７】
上記染色液中における表面調整剤の含有量は、好ましくは０．５〜１０質量％であり、より好ましくは０．５〜５質量％であり、さらに好ましくは０．８〜１．５質量％である。
表面調整剤の含有量が上記範囲であれば、プラスチックレンズ基材に染色液を均一に塗布することができる
【００２８】
［製造工程］
本発明の染色プラスチックレンズの製造方法は、上述した染色液を用い、以下に説明する塗布工程、乾燥工程、及び浸透工程を順次含む製造方法である。
【００２９】
（塗布工程）
塗布工程は、ポリカーボネート樹脂を材料とするプラスチックレンズ基材の一方の被染色面に上記染色液を塗布する工程である。
プラスチックレンズ基材の一方の被染色面に染色液を塗布する方法としては、例えば、ディッピング法、スピンコーティング法及びスプレー法等が挙げられ、これらの中でもスピンコーティング法が好ましい。
ポリカーボネート樹脂を材料とするプラスチックレンズ基材として入手可能なものの中には、光学面の傷を防止する等の理由から凸面側にハードコート膜が形成されているものがある。本発明では、染色液をプラスチックレンズ基材に直接塗布するため、ハードコート膜が形成されていない凹面側に染色液を塗布する。上記凹面側であるプラスチックレンズ基材の一方の被染色面に染色液を塗布する際、スピンコーティング法であれば、染色液の粘度や各材料の分散状態等の影響が少なく、ムラなく均一に塗布することができる。
【００３０】
（乾燥工程）
乾燥工程は、上記プラスチックレンズ基材の染色液塗布面を乾燥させる工程である。
上記乾燥工程を経ずに後述する浸透工程を行った場合、染色液中の水分が急激に蒸発して色ムラが生じるおそれがあり、また高濃度に染色することができず、上記染色液塗布面にクラックが発生するおそれもある。なお、本工程において乾燥とは染色液塗布面上の水分が完全に無くなる状態まで乾燥させることではなく、後述する浸透工程を行う前処理として、浸透工程において上記の色ムラやクラック等が生じないように水分を減らす工程である。
【００３１】
また上記乾燥工程は加熱乾燥してもよく、通常、室温〜５０℃程度であり、好ましくは３０〜５０℃である。加熱乾燥温度が３０℃以上であれば、本工程に時間がかかり過ぎず、５０℃以下であれば乾燥が進みすぎることによる、浸透工程時での染色液塗布面にクラックが発生することがない。
乾燥時間は、通常、５〜２０分程度である。
【００３２】
（浸透工程）
浸透工程は、上記乾燥工程を経たプラスチックレンズ基板の染色液塗布面上の染料を、プラスチックレンズ基材に浸透させる工程である。
染料をプラスチックレンズ基材に浸透させる方法としては、予め加熱してある炉（例えばオーブン等）に、上記プラスチックレンズ基材を入れ、加熱処理することにより行うことができる。
上記加熱処理する際の加熱温度は、染色液中に含有される分散染料、アニオン性界面活性剤及びノニオン性界面活性剤の各含有量、並びにプラスチックレンズの所望する染色濃度により異なるが、好ましくは７５〜１００℃であり、より好ましくは８０〜１００℃である。加熱温度が７５℃以上であれば、染料をプラスチックレンズ基材に十分浸透させることができ、１００℃以下であれば、プラスチックレンズ基材が熱変形することなく、また染色液中に含有された各材料が変質するといったおそれもない。
また上記加熱処理時間は、通常、１０〜１８０分程度、好ましくは２０〜１２０分であり、より好ましくは３０〜７０分である。
【００３３】
また、染色液中に含有された各材料の含有濃度及び上記加熱温度は、プラスチックレンズの染色濃度に影響し、特に分散染料の含有量と上記加熱温度により、上記染色濃度を調整することができる。
例えば、プラスチックレンズの所望する染色濃度が７０〜８０％程度である場合、染色液中の分散染料の含有量を１０〜２０質量％とし、上記加熱温度を８５〜１００℃とすることが好ましい。
また、例えば、プラスチックレンズの所望する染色濃度を８０％以上である場合、染色液中の分散染料の含有量を１５〜２５質量％とし、上記加熱温度を９０〜１００℃とすることが好ましい。
【００３４】
［染色プラスチックレンズ］
また本発明は、ポリカーボネート樹脂を材料とするプラスチックレンズ基材の一方の光学面のみが染色され、かつ染色濃度が５０％以上である染色プラスチックレンズを提供する。該染色プラスチックレンズは、上述した本発明の染色プラスチックレンズの製造方法により製造することができる。
【００３５】
（プラスチックレンズ基材）
本発明において用いられるプラスチックレンズ基材は、ポリカーボネート樹脂を材料とするものである。ポリカーボネート樹脂としては特に制限はないが、特に、２，２−ビス（４−ヒドロキシフェニル）プロパン〔即ちビスフェノールＡ〕を、原料の二価フェノールとしたポリカーボネート樹脂であることが、入手のし易さ等の観点から好ましい。
【００３６】
ポリカーボネート樹脂、特にビスフェノールＡを原料とするポリカーボネート樹脂を材料としたプラスチックレンズは、高濃度染色が困難であることから、従来の染色プラスチックレンズは、上記プラスチックレンズの光学面上に膜を設け、浸漬染色法等の方法により該膜を染色する方法が多く行われていた。
しかしながら、上述した本発明の染色プラスチックレンズの製造方法によれば、ビスフェノールＡを原料としたポリカーボネート樹脂が材料であっても、プラスチック基材の一方の被染色面のみに直接染料を浸透させることで、高濃度を有する染色プラスチックレンズとすることができる。
【００３７】
（染色濃度）
染色プラスチックレンズの染色濃度は、所望する染色濃度に応じて適宜選択すればよいが、より高濃度を所望する場合、５０％以上、さらには７０％以上、８０％以上、８５％以上の染色濃度とすることが可能である。
さらに本発明の染色プラスチックレンズは、高濃度で染色されているとともに、色ムラが無く均一に染色されているという特徴を有するものである。
【実施例】
【００３８】
以下、実施例により本発明をさらに詳細に説明するが、本発明はこれらの実施例に限定されるものではない。なお、各例で得られた染色プラスチックレンズの染色濃度及び再現性評価は以下の通りに行なった。
【００３９】
［評価］
（ｉ）染色濃度
染色濃度はレンズカラーの濃さを表す数値であり、下記式（Ｉ）により求めた。
染色濃度（％）＝１００（％）−特定波長での可視光線透過率（％）    （Ｉ）
なお、上記式（Ｉ）中の可視光線透過率は、分光光度計「Ｕ３４１０」（日立製作所株式会社製）を用いて測定した。
また、上記特定波長とは、レンズカラーごとに異なり次の通りである。
イエロー系：波長４５０ｎｍ
レッド系：波長５２５ｎｍ
ブラウン系及びグレー系：波長５５０ｎｍ
ブルー系：波長５８０ｎｍ
グリーン系：波長６３０ｎｍ
（ii）再現性評価
調製した同一染色液を用い、かつ同一染色条件で、染色濃度を１日１回で１〜７日間の計７回求めた。なお、上記期間の１日目とは染色液を調製した直後であり、染色液の保存は、２５℃、屋内において保存した。
【００４０】
［プラスチックレンズ基材］
・レンズＡ
ＨＯＹＡ株式会社製；ビスフェノールＡを原料とするポリカーボネート樹脂を材料とするプラスチックレンズ基材
・レンズＢ
Darwin Optical Co.,Ltd 製；ビスフェノールＡを原料とするポリカーボネート樹脂を材料とするプラスチックレンズ基材
【００４１】
［実施例１］
（１）染色液の調製
分散染料として商品名Sumikaron Blue E-PRD(EA)（住友化学株式会社製）を水に分散させ、さらにアニオン性界面活性剤として商品名ニッカサンソルト７０００（日華化学株式会社製、アニオン性界面活性剤含有量３０質量％、表中にはニッカサンソルト７０００の配合割合を表示、以下同様）、ノニオン性界面活性剤として以下に示すａ、ｂ、ｃの３種（いずれも日光ケミカルズ株式会社製）、及び表面調整剤として商品名Ｙ−７００６（東レ・ダウコーニング株式会社製、シリコーン系表面調整剤）を混合して、染色カラーがブルー系の染色プラスチックレンズを得る染色液とした。各材料の配合割合（質量％）は表１に示した通りである。
ａ：ポリオキシエチレンアルキル（１２〜１４）エーテル
商品名ＮＩＫＫＯＬ ＢＴ−１２（ＨＬＢ値１４．５）
ｂ：ポリオキシエチレンラウリルエーテル
商品名ＮＩＫＫＯＬ ＢＴ−９ＥＸ（ＨＬＢ値１４．５）
ｃ：ポリオキシエチレンラウリルエーテル
商品名ＮＩＫＫＯＬ ＢＴ−４．２（ＨＬＢ値１１．５）
（２）製造工程
スピンコーターを用い徐々に回転速度を上げ、最終的に約１，５００ｒｐｍの回転速度で、レンズＡの凹面に、中心から円周方向に向かって上記染色液１.５ｇを凹面全面に広げるように塗布させた。
染色液が塗布した上記レンズＡの凹面を、４０℃で１５分間乾燥させた。
上記乾燥させたレンズＡを、９５℃に加熱したオーブン内に配置し、４５分間加熱することにより、分散染料をレンズＡ内に浸透させた。
上記の手順で得られた染色プラスチックレンズの染色濃度を表１に示した。
【００４２】
［実施例２］
実施例１において、染色液に含有させた各材料の配合割合を表１に示した割合に替えた以外は、同様に染色液を調製し、該染色液を用いて実施例１の製造工程と同様に行った。
上記の手順で得られた染色プラスチックレンズの染色濃度を表１に示した。
【００４３】
［実施例３］
実施例１において、染色液に含有させた各材料の配合割合を表１に示した割合に替えた以外は、同様に染色液を調製し、該染色液を用いて実施例１の製造工程と同様に行った。
上記の手順で得られた染色プラスチックレンズの染色濃度を表１に示した。
【００４４】
［実施例４］
実施例１において、レンズＡをレンズＢに替えた以外は、実施例１と同様に行った。
上記の手順で得られた染色プラスチックレンズの染色濃度を表１に示した。
【００４５】
［実施例５］
実施例４において、分散染料として商品名Kayalon Microester Yellow AQ-LE（日本化薬株式会社製）を用い、染色液に含有させた各材料の配合割合を表１に示した割合に替えた以外は、同様に染色液を調製して、染色カラーがイエロー系の染色プラスチックレンズを得る染色液とした。該染色液を用いて実施例４の製造工程と同様に行った。
上記の手順で得られた染色プラスチックレンズの染色濃度を表１に示した。
【００４６】
［実施例６］
実施例５において、染色液に含有させた各材料の配合割合を表１に示した割合に替えた以外は、同様に染色液を調製し、該染色液を用いて実施例５の製造工程と同様に行った。
上記の手順で得られた染色プラスチックレンズの染色濃度を表１に示した。
【００４７】
［実施例７］
実施例４において、分散染料として商品名FSP-Red BL（双葉産業株式会社製）を用い、染色液に含有させた各材料の配合割合を表１に示した割合に替えた以外は、同様に染色液を調製して、染色カラーがレッド系の染色プラスチックレンズを得る染色液とした。該染色液を用いて実施例４の製造工程と同様に行った。
上記の手順で得られた染色プラスチックレンズの染色濃度を表１に示した。
【００４８】
［実施例８］
実施例７において、染色液に含有させた各材料の配合割合を表１に示した割合に替えた以外は、同様に染色液を調製し、該染色液を用いて実施例７の製造工程と同様に行った。
上記の手順で得られた染色プラスチックレンズの染色濃度を表１に示した。
【００４９】
［実施例９］
実施例１において、分散染料として商品名Kiwalon Blue ESP（紀和化学株式会社製、ブルー系）、商品名Kiwalon Red ESP（紀和化学株式会社製、レッド系）、商品名Kiwalon Yellow ESP eco（紀和化学株式会社製、イエロー系）を用い、染色液に含有させた各材料の配合割合を表１に示した割合に替えた以外は、同様に染色液を調製して、染色カラーがグレー系の染色プラスチックレンズを得る染色液とした。該染色液を用いて実施例１の製造工程と同様に行った。
なお、上記分散染料の各割合は、ブルー系が６．１質量％、レッド系が１．９８質量％、イエロー系が１．９２質量％（合計１０質量％）であった。
上記の手順で得られた染色プラスチックレンズの染色濃度を表１に示した。
【００５０】
［実施例１０］
実施例１において、分散染料として商品名Kiwalon Blue ESP（紀和化学株式会社製、ブルー系）、商品名Kiwalon Red ESP（紀和化学株式会社製、レッド系）、商品名Kiwalon Yellow ESP eco（紀和化学株式会社製、イエロー系）を用いた以外は、同様に染色液を調製して、染色カラーがブラウン系の染色プラスチックレンズを得る染色液とした。該染色液を用いて実施例１の製造工程と同様に行った。
なお、上記分散染料の各割合は、ブルー系が９．１５質量％、レッド系が２．９５質量％、イエロー系が２．９質量％（合計１５質量％）であった。
上記の手順で得られた染色プラスチックレンズの染色濃度を表１に示した。
【００５１】
［実施例１１］
（１）染色液の調製
分散染料として商品名Dianix Blue AC-E（ダイスタージャパン株式会社製）を水に分散させ、さらにアニオン性界面活性剤として商品名ニッカサンソルト７０００（日華化学株式会社製）、ノニオン性界面活性剤として以下のｄの１種（日光ケミカルズ株式会社製）、及び表面調整剤として商品名ＢＹＫ−３４９（ビックケミー株式会社製、ポリエーテル変性オルガノポリシロキサン）を混合して、染色カラーがブルー系の染色プラスチックレンズを得る染色液とした。各材料の配合割合（質量％）は表に示した通りである。
ｄ：ポリオキシエチレンアルキル（１２〜１４）エーテル
商品名ＮＩＫＫＯＬ ＢＴ−９（ＨＢＬ値１３．５）
（２）製造工程
スピンコーターを用い徐々に回転速度を上げ、最終的に約１，５００ｒｐｍの回転速度で、レンズＢの凹面に、中心から円周方向に向かって上記染色液１.５ｇを凹面全面に広げるように塗布させた。
染色液が塗布した上記レンズＢの凹面を、４０℃で１５分間乾燥させた。
上記乾燥させたレンズＢを、９５℃に加熱したオーブン内に配置し、４５分間加熱することにより、分散染料をレンズＢ内に浸透させた。
上記の手順で得られた染色プラスチックレンズの染色濃度を表１に示した。
【００５２】
［実施例１２］
実施例１において、アニオン性界面活性剤を含有させず、各材料の配合割合を表１に示した割合に替えた以外は、同様に染色液を調製し、該染色液を用いて実施例１の製造工程と同様に行った。
上記の手順で得られた染色プラスチックレンズの染色濃度を表１に示した。
【００５３】
【表１】
2014109726.tif 000002
【００５４】
［比較例１］
実施例１において、ノニオン性界面活性剤を含有させず、各材料の配合割合を表２に示した割合に替えた以外は、同様に染色液を調製し、該染色液を用いて実施例１の製造工程と同様に行った。
上記の手順で得られた染色プラスチックレンズは、染色液の粘度が低く、プラスチックレンズの染色面上に染料が残らずに流れ落ちてしまい、染色することができずに染色濃度を測定することはできなかった（表２中、「×1」と表示）。
【００５５】
［比較例２］
実施例１において、乾燥工程を行わなかったこと以外は、実施例１と同様に行った。
上記の手順で得られた染色プラスチックレンズは、染色ムラが生じ、染色された部分を目視しても濃度が薄く、目的のブルー系の色とは異なる色で染まってしまい、染色濃度を測定することはできなかった（表２中、「×2」と表示）。
【００５６】
【表２】
2014109726.tif 000003
【００５７】
［実施例１３］
（１）染色液の調製
分散染料として商品名Disperse Red 802（双葉産業株式会社製）を水に分散させ、さらにアニオン性界面活性剤として商品名ニッカサンソルト７０００（日華化学株式会社製）、ノニオン性界面活性剤として以下に示すａ及びｂ（共に日光ケミカルズ株式会社製）の２種、及び表面調整剤として商品名ＢＹＫ−３４９（ビックケミー・ジャパン社製、ポリエーテル変性オルガノポリシロキサン）を混合して、染色カラーがレッド系の染色プラスチックレンズを得る染色液とした。各材料の配合割合（質量％）は表３に示した通りである。
ａ：ポリオキシエチレンアルキル（１２〜１４）エーテル
商品名ＮＩＫＫＯＬ ＢＴ−１２（ＨＬＢ値１４．５）
ｂ：ポリオキシエチレンラウリルエーテル
商品名ＮＩＫＫＯＬ ＢＴ−９ＥＸ（ＨＢＬ値１４．５）
（２）製造工程
スピンコーターを用い徐々に回転速度を上げ、最終的に約１，５００ｒｐｍの回転速度で、レンズＢの凹面に、中心から円周方向に向かって上記染色液１.５ｇを凹面全面に広げるように塗布させた。
染色液が塗布した上記レンズＢの凹面を、４０℃で１５分間乾燥させた。
上記乾燥させたレンズＢを、９５℃に加熱したオーブン内に配置し、４５分間加熱することにより、分散染料をレンズＢ内に浸透させた。
上記の手順で得られた染色プラスチックレンズの再現性評価を表３及び図１に示した。
【００５８】
［実施例１４］
実施例１３において、分散染料として商品名Dianix Blue AC-E（ダイスタージャパン株式会社製）を水に分散させ、染色カラーがブルー系の染色プラスチックレンズを得る染色液としたこと以外は、実施例１３と同様に行った。
上記の手順で得られた染色プラスチックレンズの再現性評価を表３及び図１に示した。
【００５９】
［実施例１５］
実施例１３において、分散染料として商品名Kayacelon Yellow E-3GL（日本化薬株式会社製）を水に分散させ、染色カラーがイエロー系の染色プラスチックレンズを得る染色液としたこと以外は、実施例１３と同様に行った。
上記の手順で得られた染色プラスチックレンズの再現性評価を表３及び図１に示した。
【００６０】
【表３】
2014109726.tif 000004
【００６１】
表１から本発明の製造方法であれば、ポリカーボネート樹脂を材料とするプラスチックレンズ基材を高濃度に染色でき、異なるメーカーのプラスチックレンズ基材であっても本発明の効果に影響しないことが分かる。また、表３及び図１から異なる分散染料を用いても、高濃度かつ再現性よくポリカーボネート樹脂を材料とするプラスチックレンズ基材を染色できることが分かる。一方、表２から比較例１及び２の方法では、ポリカーボネート樹脂を材料とするプラスチックレンズ基材を染色することはできなかった。
【産業上の利用可能性】
【００６２】
本発明の製造方法は、ポリカーボネート樹脂を材料とするプラスチックレンズを高濃度に染色した、染色プラスチックレンズを製造する方法として好適である。
【図１】
2014109726.tif 000005